"フェロシアン化金属化合物0.01~90質量及び結着剤99.99~10質量を含むセシウム拡散防止液。前記フェロシアン化金属化合物が一般式AxMy[FeCN6]で示される請求項1に記載のセシウム拡散防止液。式中、Aは、K、Na、NH4のいずれかであり、Mは、Ca、Mn、Fe、Co、Ni、Cu、Znのいずれかであり、かつx、yは式xny=4を満たす。nはMの価数を表す。結着剤が有機高分子材料及び/又は体質顔料である請求項1又は2記載のセシウム拡散防止液。セシウム拡散防止液中に分散媒として水、有機溶媒及び液状重合体から選択された少なくとも1種を含む請求項1~3記載のセシウム拡散防止液。本発明は、フェロシアン化金属化合物を用いてセシウム及びその化合物以下、単にセシウムということがある。を拡散防止するに当たって、セシウムを吸着した後の吸着物からセシウムが拡散することのないセシウム拡散防止液を提供することを目的とする。本発明者らは、鋭意検討を進めた結果、フェロシアン化金属化合物及び結着剤を特定割合で含むセシウム拡散防止液により、上記目的が達成されることを見出し、本発明を完成させるに至った。すなわち、本発明は、以下のセシウム拡散防止液を提供するものである。1.フェロシアン化金属化合物0.01~90質量及び結着剤99.99~10質量を含むセシウム拡散防止液。2.前記フェロシアン化金属化合物が一般式AxMy[FeCN6]で示される上記1に記載のセシウム拡散防止液。式中、Aは、K、Na、NH4のいずれかであり、Mは、Ca、Mn、Fe、Co、Ni、Cu、Znのいずれかであり、かつx、yは式xny=4を満たす。nはMの価数を表す。3.結着剤が有機高分子材料及び/又は体質顔料である上記1又は2に記載のセシウム拡散防止液。4.セシウム拡散防止液中に分散媒として水、有機溶媒及び液状重合体から選択された少なくとも1種を含む上記1~3に記載のセシウム拡散防止液。本発明によれば、フェロシアン化金属化合物及び結着剤を含むセシウム拡散防止液を用いることにより、大気中に含まれるセシウム及び散布、塗布される対象表面、例えば、壁面、床面、土壌等に存在するセシウムを選択的に吸着でき、かつ吸着後のセシウムの拡散がないため、セシウムを効率よく吸着することができる。本発明のセシウム拡散防止液は、フェロシアン化金属化合物及び結着剤を含むものである。以下、セシウム拡散防止液について説明する。セシウム拡散防止液を構成する各成分について[フェロシアン化金属化合物]本発明において使用されるフェロシアン化金属化合物とは、一般式AxMy[FeCN6]で示される金属塩である。ここで、式中のAは、K、Na、NH4のいずれかであり、Mは、Ca、Mn、Fe、Co、Ni、Cu、Znのいずれかであり、式xny=4を満たす。また、nはMの価数を表す。上記の金属化合物の一つであり、種々の紺青の中で、特に化学式NH4Fe[FeCN6]である紺青は、工業的に量産され、極めて微粒子状の顔料であり、その用途としてインキ、絵の具、化粧品などに広く使用されている安全性の高い化合物である。これらのフェロシアン化金属化合物は結晶構造として立方晶形を有し、格子内に一価の陽イオン、特にセシウムを選択的に取り込みやすい化合物である。本発明のセシウム除去材に使用されるフェロシアン化金属化合物は、その形態が微粒子状であっても、水分等を含んだウェット状であってもよい。なお、市販の微粉品には吸着水が含まれている。[結着剤]本発明において使用される結着剤は、セシウム拡散防止液として屋外の一般家屋、ビル、農業、林業、水産等の各施設等に散布、塗布して使用された際に、散布、塗布により形成される被覆層からフェロシアン化金属化合物が容易に剥離や離脱を生じないために使用される。フェロシアン化金属化合物は極めて微粒子状であるので、微粒子状態のままで使用することはできず、各施設等に散布、塗布した際に、散布、塗布面に、被覆層としてフェロシアン化金属化合物を結着させるために結着剤を必要とする。本発明で使用される結着剤としては、有機高分子材料、体質顔料、金属石鹸、界面活性剤、ワックス等が挙げられる。以下、これらの具体的な化合物について説明する。有機高分子材料としては、石油樹脂、ロジン誘導体、硝化綿やアセチルブチルセルロース等のセルロース誘導体、環化ゴムや塩化ゴム等のゴム誘導体、アルキド樹脂、ポリエステル樹脂、アミノ樹脂、エポキシ樹脂、アクリル樹脂、ポリウレタン樹脂、ポリウレア樹脂、塩化ビニル樹脂、酢酸ビニル樹脂、ブチラール樹脂、ポリアミド樹脂、シリコーン樹脂、アスファルト乳剤等が挙げられる。体質顔料としては、タルク、マイカ、硫酸バリウム、カオリン、炭酸カルシウム、クレー、シリカ、石英、アルミナ、マグネシア、ゼオライト、カルシア、水酸化アルミニウム、ガラス、チタン白、バライト粉、ホワイトカーボン、ベンガラ、カーボンブラック、鉄黒、ガラスバルーン、プラスチックバルーン等が挙げられる。金属石鹸としては、ステアリン酸リチウム、ステアリン酸マグネシウム、ステアリン酸アルミニウム、ステアリン酸カルシウム、ステアリン酸ストロンチウム、ステアリン酸バリウム、ステアリン酸亜鉛、ラウリン酸カルシウム、ラウリン酸バリウム、ラウリン酸亜鉛、2-エチルヘキサン酸バリウム、2-エチルヘキサン酸亜鉛、リシノール酸バリウム、リシノール酸亜鉛等が挙げられる。界面活性剤としては、ノニオン系界面活性剤、アニオン系界面活性剤、カチオン系界面活性剤、両性界面活性剤が挙げられる。ノニオン系界面活性剤としては、例えば、ヤシ油脂肪酸モノエタノールアミド、ラウリル酸ジエタノールアミド等のアルキロールアマイド類、ポリオキシエチレンアルキルフェニルエーテル等のポリオキシアルキルフェニルエーテル類、ポリオキシエチレンラウリルエーテル等のポリオキシエチレンアルキルエーテル類、ジステアリン酸ポリエチレングリコール等のポリエチレングリコール脂肪酸エステル類、モノカプリン酸ソルビタン、モノステアリン酸ソルビタン、ジステアリン酸ソルビタン等のソルビタン脂肪酸エステル類、モノステアリン酸ポリオキシエチレンソルビタン等のポリオキシエチレンソルビタン脂肪酸エステル、ポリオキシエチレンソルビット脂肪酸エステル、ポリオキシエチレンポリオキシプロピレンアルキルエーテル類、グリコールエーテル類等が挙げられる。アニオン性界面活性剤としては、ドデシルベンゼンスルホン酸ナトリウムに代表されるアルキルベンゼンスルホン酸塩類、ジ2-エチルヘキシルスルホコハク酸ナトリウム、ジイソトリデシルスルホコハク酸ナトリウム等のジアルキルスルホコハク酸塩、ジポリオキシエチレン2-エチルヘキシルエーテルスルホコハク酸ナトリウム、ジポリオキシエチレンイソトリデシルエーテルスルホコハク酸ナトリウム等のジポリオキシエチレンアルキルエーテルスルホコハク酸塩、ポリオキシエチレンラウリルエーテル硫酸ナトリウム、ポリオキシエチレンミリスチルエーテル硫酸ナトリウム等のポリオキシアルキレンアルキルエーテル硫酸塩、ラウリル硫酸ナトリウム、高級アルコール硫酸ナトリウム、ラウリル硫酸トリエタノールアミン、ラウリル硫酸アンモニウム等のアルキル硫酸塩、オレイン酸カリウム、オレイン酸ナトリウム、半硬化牛脂脂肪酸ナトリウム等の脂肪酸塩等が挙げられる。カチオン系界面活性剤としては、例えば塩化ラウリルトリメチルアンモニウム、臭化セチルトリメチルアンモニウム、塩化ステアリルトリメチルアンモニウム等のアルキルトリメチルアンモニウム塩類、塩化ステアリルジメチルベンジルアンモニウム、塩化ベンザルコニウム、塩化ラウリルジメチルベンジルアンモニウム塩等のアルキルジメチルベンジルアンモニウム塩類等が挙げられる。両性界面活性剤としては、ヤシ油アルキルベタイン等のアルキルベタイン類、ラウリルジメチルアミノ酢酸ベタイン等のアルキルアミドベタイン類、Z-アルキル-N-カルボキシメチル-N-ヒドロキシエチルイミダゾリームベタイン等のイミダゾリン類、ポリオクチルポリアミノエチルグリシン等のグリシン類が挙げられる。ワックスとしては、パラフィンワックス、モンタンワックス、カルナバワックス、ポリエチレンワックス、ポリプロピレンワックス等が挙げられる。これらの結着剤は、それぞれを単独で使用してもよいし、また複数種を併用して使用してもよい。[分散媒]本発明においては、使用されるフェロシアン化金属化合物及び結着剤を液状とするために必要に応じて分散媒が使用される。分散媒としては、水、有機溶媒、液状重合体が挙げられる。有機溶媒としては、メタノール、エタノール、イソプロパノール、ブタノール、ブチルセロソルブ、ジプロピレングリコールモノメチルエーテル、キシレン、トルエン、酢酸ブチル、酢酸エチル、エトキシエチルプロピオネート、メトキシプロパノール、プロピレングリコールモノメチルエーテルアセテート、ブタノール等が挙げられる。液状重合体としては、シリコーン系液状重合体、ウレタン系液状重合体、ジエン系液状重合体、オレフィン系液状重合体、アクリル系液状重合体等を挙げることができる。具体的には、シリコーンオイル、液状ポリブタジエン、流動パラフィン、メチルメタアクリレート等が挙げられる。これらの分散媒は、それぞれを単独で使用してもよいし、また複数種を併用して使用してもよい。なお、使用される結着剤が分散媒としての役割を果たす場合は、上記の分散媒は必ずしも必要ではない。[添加成分]本発明のセシウム拡散防止材には、フェロシアン化金属化合物及び結着剤とともに添加成分を必要により添加含有させることができる。添加成分としては、分散安定剤、酸化防止剤、紫外線吸収剤、防腐剤、防黴剤、抗菌剤、消泡剤、浸透剤、乳化剤、増粘剤、沈降防止剤、凍結防止剤、可塑剤、造膜助剤、触媒、架橋剤、硬化剤等を挙げることができる。[フェロシアン化金属化合物と結着剤との配合割合]フェロシアン化金属化合物と結着剤との配合割合は、散布あるいは塗布する拡散防止液中にフェロシアン化金属化合物と結着剤との合計量に基づいて、フェロシアン化金属化合物が0.01~90質量、好ましくは0.1~50質量、結着剤が99.99~10質量、好ましくは99.9~50質量含むように配合される。フェロシアン化金属化合物が0.01質量未満であるとセシウム除去効率が低下し、望ましくない。また、フェロシアン化金属化合物が90質量を超えると散布あるいは塗布面からフェロシアン化金属化合物が脱離や流出する恐れがあり望ましくない。[分散媒の配合割合]拡散防止液中に使用される分散媒の量は、使用されるフェロシアン化金属化合物及び結着剤が分散状態となり、液状とすることができる量であればよく、通常は、フェロシアン化金属化合物と結着剤との合計量100質量部に対して、0~900質量部、好ましくは0~400質量部である。上述したように、使用される結着剤が分散媒としての役割を果たす場合は、分散媒は必ずしも必要ではない。本発明のセシウム拡散防止液は、上記にて説明した各成分を所定量配合して混合し、拡散防止液とするものである。以上の如くして得られる本発明のセシウム拡散防止液は、大気中にセシウムが含まれる環境下において、土壌、屋外の一般家屋、ビル、農業、林業、水産等の各施設等に散布、塗布して使用することができる。本発明を実施例によりさらに詳しく説明するが、本発明はこれらにより何ら限定されるものではない。実施例1紺青顔料商品名:ミロリブルー660PA、前記フェロシアン化金属化合物の一般式中のAがNH4、MがFe;大日精化工業株式会社製10質量部に45質量のアクリル樹脂を含むアクリル酸エステル系エマルジョン商品名:リカボンドFK‐420;中央理化株式会社製42.5質量部とアニオン系界面活性剤2.4質量部、消泡剤0.1質量部をディゾルバーで撹拌し更に水を45.0質量部加え、混合して塗工液を作成した。作成した塗工液をヤマト科学株式会社製スプレードライヤにて粒状化したものを内径12ミリのカラムに60g充填し、硝酸セシウム70ミリグラム/リットル及び硫酸ナトリウム200グラム/リットルを含む硝酸セシウム水溶液中性500ミリリットルを2ミリリットル/分の速度で通過させた。その流出液のセシウム濃度を原子吸光分析装置偏光ゼーマン原子吸光光度計Z-2010;株日立ハイテクノロジーズ製;検出限界0.006ミリグラム/リットルにて測定し、その除染係数を求めた結果、除染係数は、580であった。なお、除染係数は処理前後でのセシウムの濃度比除染係数=処理前のセシウム濃度/処理後のセシウム濃度で定義される。除染係数は通常、100以上であれば、除去効果が十分あるとされている。比較例1実施例1において、フェロシアン化金属化合物を添加しないで、アクリル酸エステル系エマルジョン42.5質量部とアニオン系界面活性剤2.4質量部、消泡剤0.1質量部及び水を55.0質量部加え、混合して塗工液を作成した。実施例1と同様の方法で粒状化した塗工物を得た。これを実施例1と同様にして測定し、その除染係数を求めた結果、除染係数は、2.5であった。実施例2~8紺青顔料商品名:ミロリブルー660PA、前記フェロシアン化金属化合物の一般式中のAがNH4、MがFe;大日精化工業株式会社製の水分散液を作成し、3.76~75.24質量部に20質量のアクリル樹脂を含むアクリル系水性塗料商品名:860シーラー;大日精化工業株式会社製96.24~24.76質量部を表-1に示す配合比率にて、段階的に配合し紺青と結着剤の比率を検証した。作成した塗工液をスプレードライヤヤマト科学株式会社製にて、粒状化したものを内径12ミリのカラムに60g充填し、硝酸セシウム70ミリグラム/リットル及び硫酸ナトリウム200グラム/リットルを含む硝酸セシウム水溶液中性500ミリリットルを2ミリリットル/分の速度で通過させた。その流出液のセシウム濃度を原子吸光分析装置にて測定し、その除染係数を求めた結果、除染係数は、表-2に示す通り、全て100以上であった。分散液は、紺青顔料商品名:ミロリブルー660PA;大日精化工業株式会社製26.58質量部にシュウ酸0.45質量部とソーダ灰0.33質量部、アニオン系界面活性剤商品名:デモールN;花王株式会社製を2.64部に水を70質量部加え、サンドミルにて混練し、調製した。比較例2実施例2において、フェロシアン化金属化合物を添加しないアクリル系水性塗料商品名:860シーラー;大日精化工業株式会社製を実施例1と同様の方法で粒状化した塗工物を作成、これを同様にして測定し、その除染係数を求めた結果、除染係数は、2.3であった。実施例9紺青顔料商品名:ミロリブルー660PA、前記フェロシアン化金属化合物の一般式中のAがNH4、MがFe;大日精化工業株式会社製10質量部に57質量のアクリル樹脂を含む水性樹脂塗料商品名:ベース720-F;大日精化工業株式会社製20質量部、ポルトランドセメント25質量部、7号硅砂40質量部、水5質量部を加え、ディゾルバーにて混練し、樹脂モルタル液を調製した。この液には、フェロシアン化金属化合物及びアクリル樹脂結着剤との合計量に基づいて、フェロシアン化金属化合物は11.6質量含まれていた。この液を吹付けにて、ポリエチレン製シートにポリエステル不織布をラミネートしたクロス東レ株式会社製に塗布し、常温で24時間以上乾燥させて、塗布量が乾燥重量として約1000g/m2、対水圧1,500mmH2O以上を有する防水塗布シートを得た。得られた防水塗布シート180cm2を用いて実施例1と同様の方法にてその除染係数を求めた結果、除染係数は200であった。実施例10実施例9で調製した樹脂モルタル液を吹付けにて土壌に塗布することにより、セシウムの飛散防止保護吸着塗膜厚み1~2mmを得ることができた。比較例3実施例9において、フェロシアン化金属化合物を添加しない樹脂モルタル液を実施例9と同様の方法でコーティング布を作成、これを同様にして測定し、その除染係数を求めた結果、除染係数は、2.3であった。上記の実施例から、本発明のフェロシアン化金属化合物及び固着剤を含む塗工液からなるセシウム吸着飛散防止塗工液は、セシウムを効率よく捕集及び又は汚染土壌等の飛散防止として効果があることがわかる。"